(57)【要約】【課題】  ３５０〜４００ｎｍの虫が感じる光線を効果的に遮蔽し、プラスチックやガラス面に均一に塗り易く、光安定性、及び耐水性にすぐれた虫除け用光線遮蔽コ−テング剤を提供すること。【解決手段】  ３７０〜４３０ｎｍの波長領域に最大吸収を有する光線吸収剤、３００〜３７０ｎｍの波長領域に最大吸収を有する紫外線吸収剤、アクリル系ポリマ−、及び溶媒を含有してなる虫除け用光線遮蔽コ−テング剤。【特許請求の範囲】
【請求項１】
３７０〜４３０ｎｍの波長領域に最大吸収を有する光線吸収剤、３００〜３７０ｎｍの波長領域に最大吸収を有する紫外線吸収剤、アクリル系ポリマー、及び溶媒を含有してなる虫除け用光線遮蔽コ−テング剤。
【請求項２】
コ−テング剤の全質量に対して０．００５〜１．０質量％の光線吸収剤、コ−テング剤の全質量に対して０．１〜１０質量％の紫外線吸収剤、コ−テング剤の全質量に対して1〜３０質量％のアクリル酸系ポリマー、コ−テング剤の全質量に対して６０〜９５質量％の溶媒を含有する請求項１記載の光線遮蔽用コ−テング剤。
【請求項３】
３７０〜４３０ｎｍの波長領域に最大吸収を有する光線吸収剤がアクリレ−ト系光線吸収剤であることを特徴とする請求項１記載の虫除け用光線遮蔽コ−テング剤。
【請求項４】
３００〜３７０ｎｍの波長領域に最大吸収を有する紫外線吸収剤がベンゾトリアゾ−ル系及び／又はベンゾフェノン系であることを特徴とする請求項１記載の虫除け用光線遮蔽コ−テング剤。
【請求項５】
溶媒が酢酸エステル及び／又はグリコ−ルエ−テルであることを特徴とする請求項１に記載の虫除け用光線遮蔽コ−テング剤。
【発明の詳細な説明】
【技術分野】
【０００１】
本発明は主に外灯の外枠や住宅建築などの窓ガラスにコ−テングし、虫が感じる光線をコ−テング膜によって遮蔽することにより、夜間に蛍光等などの光線に向かって飛来する昆虫を防止することを目的として使用するプラスチック面やガラス面に適した虫除け用光線遮蔽用コ−テング剤に関する。
【背景技術】
【０００２】
プラスチックやガラス表面に虫除け用被膜を形成するに適した虫除け用コ−テング剤には、虫が感じる光線遮蔽効果が優れていること、塗布した面ゆがみや塗りムラがないこと、光安定性にすぐれていること、耐水性を有すること等が求められる。最近、虫除けを目的として紫外線を遮蔽するコ−テング剤が市販されるようになっている。しかしながらこれらコ−テング剤は虫に感じる光線の遮蔽効果が劣っていたり、耐水性が十分でなかったり等、上記すべての要求を満足させるものが無いのが現状である。
また、虫除け用光線遮蔽用コ−テング剤の技術として、下記特許文献１及び２が開示されている。いずれも虫除け効果のある物質、例えばピレステロイド、ガーリックオイル、樟脳油等をワックスやポリマ−の中に含有して塗布して使用するもので、かかる虫除け効果を示す物質は徐々に蒸発してしまい、時間がたつにつれて虫除け効果が無くなってしまう等の欠点がある。
【０００３】
また、外灯や窓ガラスに使用する虫除け方法としてプラスチックフィルムのシ−トを貼り付けるタイプが市販されている．こうしたシ−トを貼るタイプは窓ガラスなど比較的大きな面積を有するフラット面に対しては施工しやすいが、外灯の外枠のように立体的な構造をしたものや蛍光管の様に曲率を持った面に貼るには施工がしにくい等の問題があり、十分に普及していないのが現状である。
【特許文献１】特開２０００−１０７２６７号
【特許文献２】特開２０００−１２８７２０号
【発明の開示】
【発明が解決しようとする課題】
【０００４】
従って、本発明の目的は、虫が感じる光線の遮蔽効果に優れ、塗りムラが生じず、光安定性、耐水性に優れ、かつ複雑な面に対して容易に施工可能な塗布して使用する虫除け用光遮蔽コ−テング剤を提供することにある。
【課題を解決するための手段】
【０００５】
本発明者らは、鋭意検討した結果、特定の成分を含有する虫除け用光線遮蔽コーテング剤が上記目的を達成し得るという知見を得た。本発明は、上記知見に基づいてなされたもので、３７０〜４３０ｎｍの波長領域に最大吸収を有する光線吸収剤、３００〜３７０ｎｍの波長領域に最大吸収を有する紫外線吸収剤、アクリル系ポリマ−、及び溶媒を含有することにより優れた虫よけ用光線遮蔽コ−テング剤組成物を提供するものである。
【０００６】
本発明の作用機構は、以下のように推察される。
蛍光灯などが発する光の波長の領域で、虫が特に感じることができる特定の波長（３４０nm〜４１０ｎｍ）を、光線吸収剤と紫外線吸収剤を使用して効果的に吸収することにより、虫が感じる光を弱めることで光に集まる虫を防止することができるものと考えられる。
【発明の効果】
【０００７】
数２の記載から明らかなように本発明によって形成された虫除け用光線遮蔽用コーテング被膜は虫が感じる紫外線を有効に遮蔽し、均一に塗りやすく、光安定性にすぐれ、かつ耐水性に優れていることが示された。
【発明を実施するための最良の形態】
【０００８】
以下、本発明の虫除け用コ−テング剤についてさらに詳細に説明する。
本発明の虫除け用光線遮蔽用コ−テング剤は、３７０〜４３０ｎｍの波長領域に最大吸収を有する光線吸収剤、３００〜３７０ｎｍの波長領域に最大吸収を有する紫外線吸収剤、アクリル系ポリマ−、及び溶媒を含有する。本発明に使用する３７０〜４３０ｎｍの波長領域に最大吸収を有する光線吸収剤としてはアクリレ−ト系の光吸収剤が好適に使用される。上記光線吸収剤は必要に応じて２種以上使用することもできる。
【０００９】
３７０〜４３０ｎｍの波長領域に最大吸収を有する光線吸収剤の含有量は０．００５〜１．０質量％であり、好ましくは、０．０１〜０．１質量％である。０．００５質量％以下になると４００ｎｍ付近の波長の吸収が低下し、虫除け性能が低下する。一方１．０質量％以上になると性能が飽和するばかりか、コ−テング膜の色が黄色になり不具合が生じる。
【００１０】
本発明に使用する３００〜３８０ｎｍの波長に最大吸収を有する紫外線吸収剤としてはベンゾトリアゾ−ル系の紫外線吸収剤やベンゾフェノン系の紫外線吸収剤が好適に使用することができる。必要に応じて上記紫外線吸収剤を2種以上併用しても良い。
【００１１】
上記紫外線吸収剤の含有量は、好ましくは０．１〜１０質量％であり、さらに好ましくは、０．５〜５．０質量％である。０．１質量％以下になると３５０〜３８０ｎｍ付近の波長の吸収率が低下し防虫効果が低下する。一方１０質量％以上になると効果が飽和し、コスト的に不利となる。
【００１２】
本発明の虫除け用光線遮蔽コ−テング剤中の上記アクリル系ポリマ−としては、ポリアクリル酸、ポリアクリル酸エステル、アクリル酸とアクリル酸エステルの共重合体が用いられる。特にアクリル酸とアクリル酸エステルの共重合体が好適に用いられる。
【００１３】
本発明の虫除け用光線遮蔽コ−テング剤中のアクリル系ポリマ−の含有量は好ましくは１〜３０質量％、さらに好ましくは、５〜２０質量％である。１質量％以下になると塗布したときのコーテングの被膜厚みが十分でないため耐水性、光安定性が低下する弊害が生じる。一方３０質量％以上になると液の粘性がアップしコーテング膜を均一に形成することが困難になる。
【００１４】
本発明の虫除け用光線遮蔽コ−テング剤中の上記溶媒としては、上記光線吸収剤や紫外線吸収剤、アクリル系ポリマ−を溶かすことが必要となり、こうした溶媒としては酢酸メチル、酢酸エチル、酢酸ブチル、酢酸プロピル、及び酢酸アミルなどの酢酸エステルが挙げられる。さらにプロピレングリコ−ルモノメチルエ−テル、プロピレングリコ−ルモノメチルエ−テルアセテ−ト等のグリコ−ルエ−テル系溶媒が好適に用いられる。
必要に応じて上記溶媒を併用することができる。
【００１５】
本発明における虫除け用光線遮蔽コ−テング剤中の溶媒の含有量は６０〜９５質量％、さらに好ましくは、７０〜９０質量％である。6０質量％以下になると液の粘性が高くなり均一なコ−テング膜が出来なくなる等の弊害が生じ、９５質量％以上になると塗布したときコ−テング膜の厚みが薄くなり、被膜の耐水性、光安定性が劣る等の弊害が生じる。
【００１６】
本発明の虫除け用光線遮蔽コ−テング剤には、上記成分に加え、更に必要に応じて上記以外の光安定剤、溶媒、成膜剤、レベリング剤、香料、色素等を使用することができる。
【００１７】
本発明の本発明における虫除け用光線遮蔽コ−テング剤は、ボトル、スプレー缶及びエアゾール缶等に充填し、ガラス面やプラスチック面に塗布し、スポンジや布等により延展し、乾燥することにより用いられる。
【００１８】
塗布量は特に限定されないが１０ｇ／m２〜５０ｇ／ｍ２を塗布して乾燥することにより虫が感じる光線遮蔽効果が生じる。
【実施例１】
【００１９】
ガラス容器中に酢酸エチルを５８．１８重量部、アクリレ−ト系光吸収剤：ＳＶ−３５を０.０２重量部、ベンゾトリアゾ−ル系紫外線吸収剤：チヌビン１１３０を１．９重量部いれ、溶解し、さらにアクリル系ポリマ−：ＥＸ−２２０２を４０重量部（ポリマ−として9重量部）添加し溶解して虫除け用光線遮蔽コーテング液を調製した。
【００２０】
＜評価方法＞
調製した液をスライドガラス（７．５×２．５cm厚み1ｍｍ）にスポンジを用いて０．０４gを均一に塗布した。その後室温条件（２０〜３０℃、湿度４０〜６０％）で自然に乾燥させてコーテング被膜を形成した。
【００２１】
コ−テング膜の被膜状態
上記スライドガラスのコーテング被膜の状態を目視観察して以下の基準で評価を行った。
◎：均一で透明、○：わずかにムラが生じる、△：少しムラが生じる、
×：著しくムラが生じる
【００２２】
光線吸収率の測定
上記スライドガラスに塗布したコ-テング膜の３５０ｎｍ、３８０ｎｍ、４００ｎｍの紫外線吸収率（％）を紫外線吸収装置（日立分光光度計ＵＶ−３０１０）を用いて測定した。
【００２３】
被膜の耐水性試験
１００ｍｌのマヨネ−ズビンに約５０ｍｌの水を入れ、上記被膜を形成したスライドガラスを中に入れて浸漬させ1昼夜放置した後、コ−テング膜の状態を目視観察して以下の基準で評価を行った。
◎：変化なし、○：若干変化あり、 △：全体が白化、×：剥離
【００２４】
光安定性試験
上記スライドガラスのコ−テング膜にサンテスタ−（キセノンランプ）で紫外線を４８時間照射し続け、照射後の４００ｎｍの光線吸収率を測定し照射前を１として劣化の度合を以下に示す相対吸収率で表した。
相対吸収強度＝紫外線照射後の光線吸収率／照射前の光線吸収率
【００２５】
実施例２〜３及び比較例１〜２
数１に示す成分及び表１に示した割合で実施例１と同様の操作で虫除け用光線遮蔽コーテング液を調製した。表中に示す数字は重量部を示す。表２に実施例１と同様の試験法による結果を示す。
【００２６】
【数１】
2007077304.tif 000002
【００２７】
ＳＶ−３５：アクリレ−ト系光吸収剤（ハッコ−ルケミカル製）
ＶＲＡ−４０１：アクリレ−ト系光吸収剤（ハッコ−ルケミカル製）
チヌビン１１３０：ベンゾトリアゾ−ル系紫外線吸収剤（チバ・スペシャリテ−・ケミカルズ社製）
ユビナールD−５０：ベンゾフェノン系紫外線吸収剤（ＢＡＳＦ社製）
ＥＸ−２２０２：アクリル系高分子（昭和高分子製）：純分３０％
バナレジンＰＳＹ−Ｃ１：アクリル系ポリマー（新中村化学製）：純分４０％
ＭＦＧ：プロピレングリコ−ルモノメチルエーテル
【００２８】
【数２】
2007077304.tif 000003